(57)【要約】【課題】  本発明は、巻き込み異物起因の欠陥の少ないフィルムロールを提供することをその課題とする。【解決手段】  コアの表面から５ｍｍ離れた点における硬度をＨＡ、フィルムロールの表面の硬度をＨＢ、コアの表面からフィルムロール表面までの距離をＤＢ（ｍｍ）とした際に、硬度低下率（（ＨＡ−ＨＢ）／（ＤＢ−５））が０．００／ｍｍ以上０．７０／ｍｍ以下であり、ＨＡが９００以下であり、かつＨＢが７００以上であることを特徴とする、フィルムロール。【選択図】図１
2020055689.tif 000002
【特許請求の範囲】
【請求項１】
コアの表面から５ｍｍ離れた点における硬度をＨＡ、フィルムロールの表面の硬度をＨＢ、コアの表面からフィルムロール表面までの距離をＤＢ（ｍｍ）とした際に、硬度低下率（（ＨＡ−ＨＢ）／（ＤＢ−５））が０．００／ｍｍ以上０．７０／ｍｍ以下であり、ＨＡが９００以下であり、かつＨＢが７００以上であることを特徴とする、フィルムロール。
【請求項２】
前記ＨＡが８００以上であることを特徴とする、請求項１に記載のフィルムロール。
【請求項３】
前記ＤＢが１５０ｍｍ以上３５０ｍｍ以下であることを特徴とする、請求項１又は２に記載のフィルムロール。
【請求項４】
フィルムの厚みが５０μｍ以上５００μｍ以下であることを特徴とする、請求項１〜３のいずれかに記載のフィルムロール。
【請求項５】
フィルムが光学用途に用いられることを特徴とする、請求項１〜４のいずれかに記載のフィルムロール。
【発明の詳細な説明】
【技術分野】
【０００１】
本発明は、巻き込み異物に起因する欠陥の少ないフィルムロールに関する。
【背景技術】
【０００２】
フィルム（特にポリエステルフィルム）はその優れた機械特性、電気的性質、寸法安定性、耐熱性、透明性、及び耐薬品性などから、各種工業材料用途、包装材料用途、及び磁気材料用途等に好適に使用されている。特に近年は、液晶ディスプレイやプラズマディスプレイ等のフラットパネルディスプレイの表面保護フィルムや反射フィルム、タッチパパネル、表示板、銘板、窓貼、及び表面加飾材などの拡大により、ポリエステルフィルムの市場は近年益々大きく成長しており、将来に亘っても大きな成長が見込まれている。一方、これらの用途においては、ディスプレイ画面の高精細化や意匠性から図柄の精密化等が進み、ポリエステルフィルムの非常に微細なキズや、平面性といった、最終製品での外観上の改善要求が強くなってきている。
【０００３】
近年のタッチパネルなどに代表される透明導電性積層体は、主に、高分子樹脂からなる基材層に他の部材との接着性を高めるための接着層、他の部材との干渉を抑えるための高屈層が設けられ、その上に必要に応じてハードコート層と呼ばれる硬化樹脂層が設けられて、表面に導電性層が設けられる（特許文献１）。上記の接着層、高屈層、ハードコート層、及び導電性層は、干渉抑制や視認性の観点から薄膜化が進んでおり、基材層の物性が、最終構成となる透明導電性積層体に影響を及ぼす可能性がある。そのため、基材の物性の均一性が求められている（特許文献２）。特に、フィルム表面に生じたキズ等の基材層の局所的な高低差を有する欠陥は、透明導電性積層体としたときの導電性の蒸着抜けの原因となり、これが断線を誘発して欠陥商品になることがある。
【０００４】
フィルム表面に生じるキズ等の欠陥を防止するためには、フィルムの製造工程における異物を減らすことが重要であり、雰囲気中の異物が一定以下の環境下において、コアにフィルムを巻き取る際の面圧、張力を特定して巻き取ることで、コアにフィルムを巻き取った際に生じる欠陥を軽減する方法が知られている（特許文献３）。
【先行技術文献】
【特許文献】
【０００５】
【特許文献１】特開２０１５−６１７４５号公報
【特許文献２】特開２０１２−９１４９６号公報
【特許文献３】特開２００１−３９５９０号公報
【発明の概要】
【発明が解決しようとする課題】
【０００６】
しかしながら、フィルム製造に関する操業を続けるにあたり、製造設備の経年劣化による錆や、フィルム自体からの析出物等が飛散し、製造工程内の微小な異物が増加する場合がある。このような場合、フィルムをコアに巻き取ってフィルムロールとする際に異物を巻き込むため、得られるフィルムロールに、巻き込んだ異物に起因するキズ等の局所的な高低差を有する欠陥が生じるという問題があった。
【０００７】
このような巻き込み異物起因の欠陥を軽減する方法として、特許文献３のポリエステル系フィルムの巻き取り方法が提案されている。しかしながら、近年、ディスプレイを初めとした光学部材はより精細な性能を発揮するため、より微細な欠陥も抑制することが求められており、特許文献３の方法は、工程内の異物が増大した場合におけるキズ等の欠陥抑制や、より微細な欠陥の抑制には、効果が十分ではなかった。
【０００８】
本発明は、これらの従来技術における問題点に鑑み、巻き込み異物起因の欠陥の少ないフィルムロールを提供することをその課題とする。
【課題を解決するための手段】
【０００９】
本発明は、かかる課題を解決するために、次のような手段を採用するものである。すなわち、
（１）  コアの表面から５ｍｍ離れた点における硬度をＨＡ、フィルムロールの表面の硬度をＨＢ、コアの表面からフィルムロール表面までの距離をＤＢ（ｍｍ）とした際に、硬度低下率（（ＨＡ−ＨＢ）／（ＤＢ−５））が０．００／ｍｍ以上０．７０／ｍｍ以下であり、ＨＡが９００以下であり、かつＨＢが７００以上であることを特徴とする、フィルムロール。
（２）  前記ＨＡが８００以上であることを特徴とする、（１）に記載のフィルムロール。
（３）  前記ＤＢが１５０ｍｍ以上３５０ｍｍ以下であることを特徴とする、（１）又は（２）に記載のフィルムロール。
（４）  フィルムの厚みが５０μｍ以上５００μｍ以下であることを特徴とする、（１）〜（３）のいずれかに記載のフィルムロール。
（５）  フィルムが光学用途に用いられることを特徴とする、（１）〜（４）のいずれかに記載のフィルムロール。
【発明の効果】
【００１０】
本発明により、巻き込み異物起因の欠陥の少ないフィルムロールを提供することができる。
【図面の簡単な説明】
【００１１】
【図１】幅方向と垂直な面でフィルムロールを切断したときの断面図である。
【発明を実施するための形態】
【００１２】
本発明のフィルムロールは、コアの表面から５ｍｍ離れた点における硬度をＨＡ、フィルムロールの表面の硬度をＨＢ、コアの表面からフィルムロール表面までの距離をＤＢ（ｍｍ）とした際に、硬度低下率（（ＨＡ−ＨＢ）／（ＤＢ−５））が０．００／ｍｍ以上０．７０／ｍｍ以下であり、ＨＡが９００以下であり、かつＨＢが７００以上であることを特徴とする。以下に、本発明を実施するための望ましい形態について、具体的に説明する。
【００１３】
本発明のフィルムロールは、本発明の効果を損なわない限り、フィルムを構成する樹脂の種類は制限されない。フィルムを構成する樹脂としては、例えば、ポリエチレンやポリプロピレン等のポリオレフィン樹脂、ポリエチレンテレフタレートやポリエチレンナフタレート等のポリエステル樹脂、ポリアミド、ポリカーボネート、ポリスチレン、ポリビニルアルコール、エチレン酢酸ビニル共重合体のケン化物、ポリアクリロニトリル、及びポリアセタール等の樹脂が挙げられる。その中でも透明性、寸法安定性、機械的特性、耐熱性、電気的特性の観点から、フィルムを構成する樹脂は、ポリエステル樹脂を主成分とすることが好ましい。ポリエステル樹脂を主成分とするフィルムは前記の特性に優れるため、例えば、導電性フィルム用表面保護フィルムや、透明導電基材フィルム用途として好ましく用いることができる。なお、本発明において、主成分とするとは、フィルムを構成する樹脂成分全体を１００質量％としたときに、５０質量％以上含有することを指す。
【００１４】
本発明のフィルムロールは、コアの表面から５ｍｍ離れた点における硬度をＨＡ、フィルムロール表面の硬度をＨＢ、フィルムロールのコアの表面からフィルムロール表面までの距離をＤＢ（ｍｍ）とした際に、硬度低下率（（ＨＡ−ＨＢ）／（ＤＢ−５））が０．００／ｍｍ以上０．７０／ｍｍ以下であることが重要である。
【００１５】
本発明のフィルムロールにおける硬度（ＨＡ、ＨＢ）は、図面１を参照しながら後述する測定方法に基づいて、紙・フィルム巻き硬さ試験機ＰＡＲＯｔｅｓｔｅｒ（スイス、ｐｒｏｃｅｑ社製）及び付属のＤ型インパクト装置を用いて測定することができる。
【００１６】
図１は、幅方向と垂直な面でフィルムロールを切断したときの断面図である。フィルムロール１とは、コア２上にフィルム３が巻き取られた状態のロールをいう。ＨＡの測定位置は、コアの中心点４からフィルムロールの直径方向に伸ばした直線上において、コア２の外径であるコアの表面の点５から５ｍｍ離れた点６(以下、測定位置Ａという)である。ＨＢの測定位置は、前記直線上におけるフィルムロールの表面の点７(以下、測定位置Ｂという)である。前記の各測定ポイントにおいて、フィルムロール幅方向に等間隔で１０箇所の測定点を設け、各測定点で硬度の測定を行い、得られた値の平均値をそれぞれＨＡ、ＨＢとする。なお、実際の測定に際して、前述した各測定位置について、まず測定位置Ｂでの測定を行い、コア上のフィルムを切開した後に測定位置Ａでの測定を行う。なお、ＤＢとは、コアの表面の点５とフィルムロールの表面の点７との間の距離をいう。
【００１７】
硬度低下率が０．７０／ｍｍを超えることは、フィルムロールの表層に近いほどフィルム間の空気含有量が多いことを意味する。フィルムロールがこのような状態にあると、面圧により空気が抜ける際にフィルムが微動し、巻き込んだ異物を起点として発生するキズが増加することがある。一方、硬度低下率が０．００／ｍｍ未満であることは、ＨＡがＨＢよりも小さいことを意味するが、通常このような状態は実現しえない。コアにフィルムを巻き取るときに張力をかけながら巻き取るが、フィルムロールにした場合、この張力による内部応力はロールの巻き芯方向にかかり、必然的に内層ほど硬巻きになるためである。仮に、硬度低下率が０．００／ｍｍ未満であるフィルムロールが実現できたとしても、内層ほどフィルム間の空気含有量が多く、フィルムに係る張力による巻き締りにより内層の空気が抜けた際にフィルム同士が擦れ、噛み込んだ異物を起点としてキズが発生すると考えられる。すなわち、硬度低下率（（ＨＡ−ＨＢ）／（ＤＢ−５））が０．００／ｍｍ以上０．７０／ｍｍ以下であることにより、フィルムロールに巻き込まれた異物に起因するキズ等の発生を軽減できる。上記観点から、硬度低下率は０．００／ｍｍ以上０．６０／ｍｍ以下が好ましく、０．００／ｍｍ以上０．５０／ｍｍ以下がより好ましく、０．００／ｍｍ以上０．３０／ｍｍ以下がさらに好ましい。
【００１８】
本発明のフィルムロールは、フィルムロール表面の硬度ＨＢが７００以上であることが重要である。ＨＢが７００未満であることは、フィルムロール中の空気含有量が過剰であることを意味する。フィルムロールがこのような状態にあると、面圧により空気が抜ける際にフィルムが微動し、巻き込んだ異物を起点として発生するキズが増加することがある。また、ＨＢは８５０以下であることが好ましい。ＨＢが８５０を超えると、フィルムと巻き込んだ異物との接触圧が高いため、フィルムへ巻き込んだ異物が転写し易くなることがある。
【００１９】
本発明のフィルムロールは、ＨＡが９００以下であることが重要である。ＨＡが９００を超えることは、フィルムロールにかかる内部応力が過剰であることを意味する。フィルムロールがこのような状態にあると、フィルム同士の接触圧が高いため、巻き込んだ異物や、フィルムの巻きはじめの段差等が転写し易くなることがある。一方、ＨＡの下限は本発明の効果を損なわない限り特に制限されない。但し、キズ等の発生を軽減する観点から、ＨＡが８００以上であることが好ましい。ＨＡを８００以上とすることにより、空気の巻き込みが軽減されるため、巻き締まりによるフィルム同士の摩擦や巻き込んだ異物に起因するキズ等の発生が抑えられる。
【００２０】
硬度低下率を０．００／ｍｍ以上０．７０／ｍｍ以下、ＨＢを７００以上、ＨＡを９００以下に調整する方法は、本発明の効果を損なわない限り特に限定されないが、例えば、巻き取り中のフィルムロールにコンタクトロールを接圧させながら巻き取るコンタクトロール方式を用い、後述する巻き取り条件を調整する方法が挙げられる。より具体的には、後述する好ましい範囲で、巻き取り速度を小さくすること、巻き取り工程における面圧や巻き取り張力を大きくすること等により、硬度低下率を小さく、ＨＡやＨＢを大きくすることができる。
【００２１】
本発明のフィルムロールを製造する際の巻き取り工程における巻き取り速度は、５０ｍ／ｍｉｎ以上１５０ｍ／ｍｉｎ以下であることが好ましく、より好ましくは６０ｍ／ｍｉｎ以上１２０ｍ／ｍｉｎ以下である。巻き取り速度を１５０ｍ／ｍｉｎ以下とすることにより、フィルムロールへの過剰な空気の巻き込みが軽減されるため、硬度低下率を小さくすることや、ＨＡやＨＢを高くすることが容易となり、巻き込んだ異物に起因するキズ等の発生が軽減される。一方、巻き取り速度を５０ｍ／ｍｉｎ以上とすることにより、巻き取りに要する時間が過度に増加せず、時間あたりの製品生産効率が保たれる。
【００２２】
また、巻き取り工程における面圧（コンタクトロールによる接圧）は、１００Ｎ／ｍ以上５００Ｎ／ｍ以下であることが好ましく、より好ましくは１７０Ｎ／ｍｉｎ以上４４０Ｎ／ｍｉｎ以下である。巻き取り工程における面圧を１００Ｎ／ｍ以上とすることにより、空気の巻き込みが軽減されるため、硬度低下率を小さくすることや、ＨＡやＨＢを高くすることが容易となり、巻き込んだ異物に起因するキズ等の発生が軽減される。一方、巻き取り工程における面圧を５００Ｎ／ｍｉｎ以下とすることにより、巻き込んだ異物に起因するキズやフィルムの巻きはじめにおける段差等のフィルムへ転写を軽減することができる。
【００２３】
また、巻き取り工程における巻き取り張力は、２００Ｎ／ｍ以上４００Ｎ／ｍ以下であることが好ましく、より好ましくは２００Ｎ／ｍ以上２５０Ｎ／ｍ以下である。巻き取り張力を２００Ｎ／ｍ以上とすることにより、厚みが５０μｍ以上の比較的厚いフィルムを巻き取る際にも、曲げ剛性の影響が軽減されて巻き取り中のフィルムがロール形状へ追従し易くなるため、追従不足に伴うフィルムの微小な弛みや微動が軽減され、巻き込んだ異物に起因するキズ等の発生が軽減される。一方、巻き取り張力を４００Ｎ／ｍ以下とすることにより、フィルムロールの内部応力が抑えられ、巻き込んだ異物に起因するキズやフィルムの巻きはじめにおける段差等のフィルムへ転写を軽減することができる。
【００２４】
また、巻き取り速度、巻き取り工程における面圧、及び巻き取り張力は、本発明の効果を損なわない限りフィルムを巻き取りながら漸減、漸増させても良い。
【００２５】
本発明のフィルムロールは、ＤＢが１５０ｍｍ以上３５０ｍｍ以下であることが好ましい。ＤＢを１５０ｍｍ以上とすることにより、フィルムロール一本あたりのフィルムの長さが十分に保たれるため、製造する際のフィルムロールの入れ替え回数増加が抑えられ、生産効率を良好に保つことができる。一方、ＤＢを３５０ｍｍ以下とすることにより、製品の外径や重量の増加が軽減されてフィルムロールの運搬等のハンドリング性が良好となる他、硬度低下率やＨＢの制御が容易となり、さらに巻き込んだ異物に起因するキズやフィルムの巻きはじめにおける段差等のフィルムへ転写も軽減することができる。
【００２６】
ＤＢを１５０ｍｍ以上３５０ｍｍ以下とするための手段は、本発明の効果を損なわない限り特に制限されないが、例えば、一本のフィルムロールに巻き取るフィルムの長さを調節する方法が挙げられる。より具体的には、一本のフィルムロールに巻き取るフィルムを長くすることにより、ＤＢを大きくすることができる。
【００２７】
本発明のフィルムロールは、フィルムの厚みが５０μｍ以上５００μｍ以下であることが好ましい。フィルムの厚みを５０μｍ以上とすることにより、巻き込んだ異物のフィルムへ転写を軽減することができる。一方、フィルムの厚みを５００μｍ以下とすることにより、巻きはじめにおける段差のフィルムへの転写を軽減することが容易となる。
【００２８】
本発明のフィルムロールは、巻き込み異物に起因する欠陥の少ないフィルムロールである。そのため、本発明のフィルムロールにおけるフィルムは、光学用途、導電性フィルム用表面保護用途や、透明導電基材用途等に好ましく用いることができ、特に、光学用途として好適に用いることができる。
【００２９】
以下、本発明のフィルムロールの製造方法について、ポリエチレンテレフタレート（以下、ＰＥＴということがある。）フィルムのロールを例に挙げて具体的に説明する。但し、本発明は以下に記載の態様に限定されない。
【００３０】
先ず、ＰＥＴチップを溶融押出機に投入して溶融する。その後、ギヤポンプ等で押出量を均一化して加熱溶融されたＰＥＴを押出し、フィルターで異物やゲル化物を取り除く。このとき、押出機は１台であっても複数台であってもよく、複数台の押出機を用いる場合は、フィルターを通過したＰＥＴを積層装置に送り込む。積層装置としては、マルチマニホールドダイやフィードブロックやスタティックミキサー等を用いることができ、これらを任意に組み合わせてもよい。
【００３１】
このようにして得られたＰＥＴの溶融体を、口金からシート状に押し出し、キャストドラム等の冷却体上で冷却固化させて無配向シートを得る。シート状の溶融ＰＥＴから無配向シートを得る具体的な方法としては、ワイヤー状、テープ状、針状あるいはナイフ状等の電極を用いて、シート状溶融物を静電気力によりキャスティングドラム等の冷却体に密着させ急冷固化させる方法が好ましい。他には、スリット状、スポット状又は面状の装置からエアを吹き出して、シート状溶融物をキャスティングドラム等の冷却体に密着させて急冷固化させる方法や、ニップロールにてシート状溶融物を冷却体に密着させて急冷固化させる方法も好ましい。
【００３２】
次に、このようにして得た無配向シートを、長手方向に延伸（縦延伸）して一軸配向シートを得る。縦延伸は、一本又は周速の等しい複数本の延伸ロールを使用して１段階で行うことも、周速の異なる複数本の延伸ロールを使用して多段階に行うことも可能であり、その温度は７０〜１００℃が、倍率は３．０〜５．０倍がそれぞれ好ましい。長手方向とは、フィルムロールの製造過程においてはシート又はフィルムの走行方向、フィルムロールにおいてはフィルムの巻き方向をいう。
【００３３】
また、縦延伸後、得られた一軸配向シートの両面若しくは片面に、易接着層等の機能層を形成させるための塗剤を塗布する工程を設けることも可能である。塗剤を塗布する方法としては、特に限定されないが、例えば、リバースコート法、グラビアコート法、ロッドコート法、バーコート法、ワイヤーバーコート法、ダイコート法、スプレーコート法などを用いることができる。
【００３４】
その後、一軸配向シートの幅方向両端部を複数のクリップで把持してテンター装置に導き、予熱及び塗剤の乾燥を行い、クリップの幅を広げることで幅方向に延伸（横延伸）して二軸配向フィルムを得る。このときの温度は９０〜１１５℃が、倍率は３．０〜５．０倍がそれぞれ好ましい。また、本発明の効果を損なわない限り、テンター装置内で延伸後の二軸配向フィルムを２００〜２５０℃で熱処理を行い、その後冷却して寸法安定性を付与することもできる。また、上記熱処理中に幅方向に３〜１２％の弛緩処理を施してもよい。幅方向とは、フィルムロールの製造過程においては長手方向とシート又はフィルム面内で直交する方向をいい、フィルムロールにおいてはコアの中心軸と平行な方向をいう。
【００３５】
こうして得られた二軸配向フィルムは、その後の搬送工程で冷却されて、スリッターで幅方向両端部を除去され、必要に応じて所望の幅に裁断される。裁断後の二軸配向フィルムをコアに巻き取ることで、本発明のフィルムロールを得ることができる。硬度低下率を０．００／ｍｍ以上０．７０／ｍｍ以下、ＨＡを９００以下、そしてＨＢを７００以上に調整する観点から、巻き取り工程における巻き取り速度は、５０ｍ／ｍｉｎ以上１５０ｍ／ｍｉｎ以下であることが好ましく、より好ましくは６０ｍ／ｍｉｎ以上１２０ｍ／ｍｉｎ以下である。面圧は、１００Ｎ／ｍ以上５００Ｎ／ｍ以下であることが好ましく、より好ましくは１７０Ｎ／ｍｉｎ以上４４０Ｎ／ｍｉｎ以下である。巻き取り張力は、２００Ｎ／ｍ以上４００Ｎ／ｍ以下であることが好ましく、より好ましくは２００Ｎ／ｍ以上２５０Ｎ／ｍ以下である。
【００３６】
こうして得られた本発明のフィルムロールは、巻き込み異物に起因する欠陥の少ないフィルムロールである。そのため、本発明のフィルムロールにおけるフィルムは、光学用途、導電性フィルム用表面保護用途や、透明導電基材用途等に好ましく用いることができ、特に、光学用途として好適に用いることができる。
【実施例】
【００３７】
以下、実施例に沿って本発明を説明するが、本発明はこれらの実施例によって制限されるものではない。なお、諸特性は以下の方法により測定した。
【００３８】
（１）フィルム厚み
フィルムをＡ４サイズにカットし、ダイヤルゲージ（ミツトヨ社製  “Ｎｏ２１１０Ｓ−１０”）を用いて、任意の２０点を測定し、得られた値の平均値の小数第一位を四捨五入した値をフィルム厚み（μｍ）とした。
【００３９】
（２）ロール半径、ＤＢ
コア半径、フィルム巻長、及び（１）の方法で測定したフィルム厚みより、下記式１でロール半径（ｍｍ）を算出した（小数第１位を四捨五入）。さらに、得られたロール半径の値よりコア半径を差し引いて四捨五入した値をＤＢとした。なお、コア半径は全実施例及び全比較例で８３．５ｍｍである。
式１：
ロール半径[ｍｍ]＝（（巻長[ｍ]×フィルム厚み[μｍ]）／π＋（コア半径[ｍｍ]）２)０．５
（３）硬度、硬度低下率
図１を用いて説明したように、測定位置Ａ６、測定位置Ｂ７において紙・フィルム巻き硬さ試験機ＰＡＲＯｔｅｓｔｅｒ（スイス、ｐｒｏｃｅｑ社製）、及び付属のＤ型インパクト装置を用いて、硬度を測定した。各測定ポイントにおいて、フィルムロール幅方向に等間隔で１０点測定を行い、測定値（整数）１０個を平均し、小数第１位を四捨五入して得られた値をそれぞれＨＡ、ＨＢとした。さらに、ＨＡ、ＨＢ、及び（２）の方法で測定したＤＢより、（（ＨＡ−ＨＢ）／（ＤＢ−５））を算出し、得られた値の小数第３位を四捨五入した値を硬度低下率（／ｍｍ）とした。なお、ＨＡ及びＨＢの測定については、先にＨＢの測定を行い、その後コア上のフィルムロールを測定位置Ａまで切開してＨＡの測定を行った。
【００４０】
（４）塵埃度
ハンドヘルド型気中パーティクルカウンター（米国Ｂｅｃｋｍａｎ  Ｃｏｕｌｔｅｒ社製、ＭＥＴ  ＯＮＥ、ＨＨＰＣ３＋）を用いて、巻き取り工程における雰囲気中の２μｍ以上の塵埃の含有量を測定した。
【００４１】
（５）転写跡
コアに巻き取ったフィルムロールの測定位置Ａ、測定位置Ｂから、面積が１ｍ２になるようにフィルムをサンプリングした。その後、各サンプルを温度１５０℃に設定したオーブン中に無緊張状態で１０分間保持した後、室温で１０分間冷却した。得られたサンプルに蛍光灯で光を照射し、その反射光によりフィルム表面に映し出された蛍光灯の反射像の状態を目視で確認し、下記の基準で評価した。なお、測定位置ＡとＢとで測定結果が異なる場合は、悪い方の結果を採用するものとした。
〇：蛍光灯の反射像に歪みは見られなかった。
△：蛍光灯の反射像に歪みは見られたが、さらに温度１５０℃に設定したオーブン中に無緊張状態で１０分間保持すると蛍光灯の反射像に歪みは見られなくなった。
×：さらに温度１５０℃に設定したオーブン中に無緊張状態で１０分間保持しても蛍光灯の反射像に歪みが見られた。
【００４２】
（６）キズ増加数
１ｍ２の面積となるように、コアにフィルムを巻き取る前のフィルム、及びコアに巻き取ったフィルムロールの測定位置Ａ、測定位置Ｂからフィルムをサンプリングした。暗室にて、フィルムサンプルの一方の面を２０００ｌｘのＬＥＤライト（ＯＨＭ社製ＥＢ-１０ＫＭ）で入射角をフィルムサンプルに対して水平３０°〜１５０°の範囲で変えながらライト照射面側から観察し、目視で確認出来たキズをサンプリングした。サンプリングしたキズをレーザー顕微鏡で観察し、キズの深さ０．３μｍ以上、かつ、長さ０．３ｍｍ以上であるキズをカウントした。５つのフィルム試料について実施し、その平均値をもって、コアにフィルムを巻き取る前後でのキズ増加数とし、下記の基準で評価した。なお、測定位置ＡとＢとで測定結果が異なる場合は、悪い方の結果を採用するものとした。
◎：キズ増加数≦０個／ｍ２
○：０個／ｍ２＜キズ増加数≦１個／ｍ２
△：１個／ｍ２＜キズ増加数≦５個／ｍ２
×：５個／ｍ２＜キズ増加数。
【００４３】
（フィルムの製造に用いた樹脂等）
実施例、比較例で用いる樹脂等の調製法を参考例として示す。
【００４４】
[参考例１]ポリエチレンテレフタレート（ＰＥＴ）の調製
酸成分としてテレフタル酸を、グリコール成分としてエチレングリコールを用い、三酸化アンチモン（重合触媒）を得られるポリエステルペレットに対してアンチモン原子換算で３００ｐｐｍとなるように添加して重縮合反応を行い、極限粘度０.６３ｄｌ／ｇ、カルボキシル末端基量４０当量／トン、ガラス転移温度（Ｔｇ）７４℃の、粒子を含有しないＰＥＴを得た。なお、極限粘度は、ＪＩＳ  Ｋ  ７３６７（２０００）に従い、２５℃のｏ−クロロフェノール中で測定した値であり、カルボキシル末端基量はＭａｕｌｉｃｅの方法に準じた後述の手順にて測定した値である（参考文献：Ｍ．Ｊ．Ｍａｕｌｉｃｅ，Ｆ．Ｈｕｉｚｉｎｇａ，Ａｎａｌ．Ｃｈｉｍ．Ａｃｔａ，２２，３６３（１９６０））。また、ＴｇはＪＩＳ  Ｋ  ７１２１（１９８７）に従って、２５℃から３００℃まで２０℃／分で昇温して測定した値であり、その測定には、セイコーインスツルメント社（株）ロボットＤＳＣ−ＲＤＣ２２０熱示差走査計を用い、データ解析には、同社製ディスクセッションＳＳＣ／５２００を用いた。
【００４５】
以下、カルボキシル末端基量の測定手順について具体的に説明する。先ず、測定試料２ｇをｏ−クレゾール／クロロホルム（質量比７／３）５０ｍＬに温度８０℃にて溶解した。その後、０．０５ＮのＫＯＨ／メタノール溶液によって滴定し、末端カルボキシル基濃度を測定して当量／ポリエステル１ｔの値で示した。このとき、滴定時の指示薬はフェノールレッドを用いて、黄緑色から淡紅色に変化したところを滴定の終点とした。なお、測定試料を溶解させた溶液に無機粒子などの不溶物がある場合は、溶液を濾過して不溶物の質量測定を行い、不溶物の質量を測定試料の質量から差し引いた値を測定試料の質量とする補正を行った。
【００４６】
[参考例２]  アクリル樹脂塗料の調製
窒素ガス雰囲気下、減圧状態で溶媒となる水３００部中に乳化剤としてｐ−ドデシルベンゼンスルホン酸Ｎａ１質量部、モノマーとしてメタクリル酸メチル（ＭＭＡ）６５質量部、アクリル酸エチル（ＥＭＡ）３０質量部、Ｎ−メチロールアクリルアミド（Ｎ−ＭＡＭ）３質量部、アクリル酸（ＡＡ）２質量部を乳化重合反応器に仕込み、これに過硫酸ナトリウム（開始剤）を全モノマー成分１００万質量部に対して１００質量部添加して、３０〜８０℃で１０時間反応を行った後、アンモニア水溶液（アルカリ）でｐＨ７．０〜９．０となるように調整を行った。その後、７０℃の減圧下において未反応モノマーを除去、濃縮し、濃度３５質量％のアクリルエマルションを得た。得られたアクリル樹脂１００質量部に対して粒径８０ｎｍのコロイダルシリカ１質量部を添加した混合水溶液を塗料とした。
【００４７】
（実施例１）
参考例１のＰＥＴチップを、１８０℃の温度で５時間、３ｔｏｒｒの減圧下で乾燥し、溶融押出機に投入して２８０℃の温度で溶融した後、濾過精度８μｍのフィルターで濾過後、Ｔ字型口金からシート状に押し出した。押し出されたシート状物を、静電印加キャスト法により表面温度２０℃の温度の鏡面キャストドラム上で冷却固化させて無配向シートを得た。この無配向シートを、連続的に配置されたロール群でまず７５℃に予熱を行った後、９５℃のロールで加熱し、ラジエーションヒーターでシート面を加熱しつつ、長手方向に３．５倍の延伸を行い、一軸配向シートを得た。一軸配向シートの両表面にバーコーターを用いて参考例２の塗料を乾燥後の塗布層厚みが６０ｎｍとなるように塗布した。なお、メタリングワイヤーバーは直径１３ｍｍ、ワイヤー径０．１ｍｍ（＃４）のものを用いた。一軸配向シートの幅方向両端部をクリップで把持してオーブンに導き、温度１２０℃、風速２０ｍ／分の熱風にて加熱乾燥した。引き続き連続的に延伸工程に導き、温度１００℃、風速１５ｍ／分の熱風にて加熱しながら幅方向に３．７倍延伸した。得られた二軸配向フィルムを引き続き連続的に温度２３０℃、風速２０ｍ／分の熱風にて１５秒間熱処理を実施後、２３０℃から１２０℃まで冷却しながらフィルム幅方向に５％の弛緩処理を施し、続けて５０℃まで冷却した。引き続き幅方向両端部を除去した後に巻き取り、厚み１８８μｍのポリエステルフィルムを得た。得られたフィルムを所定の幅にスリットし、外径１６７ｍｍのプラスチックコア（ＦＷＰコア、天龍コンポジット株式会社製）に、表１の巻き取り条件、ロール半径で巻き取り、フィルムロールを得た。得られたフィルムロールについて、各項目の評価を行った。各項目の評価結果を表１に示す。コアにフィルムを巻き取る工程における２μｍ以上の塵埃度は、８，０００個／立方フィートであった。
【００４８】
（実施例２〜８、比較例１〜５）
フィルム厚みを表１に示すように変更した以外は実施例１と同様にして、フィルム製膜を行い、ポリエステルフィルムを得た後、実施例１と同様の塵埃度の環境下で、表１の巻き取り条件、ロール半径で巻き取ってフィルムロールを得た。各項目の評価結果を表１に示す。
【００４９】
【表１】
2020055689.tif 000003
【産業上の利用可能性】
【００５０】
本発明により、巻き込み異物に起因する欠陥の少ないフィルムロールを提供することができる。本発明のフィルムロールを構成するフィルムは、光学用途、導電性フィルム用表面保護用途、及び透明導電基材用途等に好ましく用いることができる。
【符号の説明】
【００５１】
１：フィルムロール
２：コア
３：フィルム
４：コアの中心点
５：コアの表面の点
６：コアの表面から５ｍｍ離れた点（測定位置Ａ）
７：フィルムロールの表面の点（測定位置Ｂ）
【図１】
2020055689.tif 000004